(57)【特許請求の範囲】
【請求項１】
少なくとも離型シートと、その離型面に形成した粘着剤層と、該粘着剤層とともに剥離可能な支持体と、その上に形成された染料受容層とからなる熱転写受像シートにおいて、上記離型シートが、表面無処理のポリオレフィン樹脂フイルムからなり、上記離型シートを除く他の積層部分が、ハーフカットラインで任意の形状にハーフカットされており（但しハーフカットラインが不連続である場合及びハーフカットラインが浅い部分と深い部分とからなる場合を除く）、上記剥離可能な支持体が、粘着剤層に接する未発泡の樹脂フイルムと染料受容層に接する発泡樹脂フイルムとの積層体とからなることを特徴とする熱転写受像シート。
【請求項２】
表面無処理のポリオレフィン樹脂フイルムが、延伸又は無延伸のポリプロピレン樹脂フイルムである請求項１に記載の熱転写受像シート。
【発明の詳細な説明】
【０００１】
【発明の属する技術分野】
本発明は、昇華熱転写シートから移行してくる昇華性染料を受容する染料受容層を設けた熱転写受像シートに関し、更に詳しくはビデオプリンタ等、各種のカラープリンタ分野で幅広く利用することができる熱転写受像シートに関する。
【０００２】
【従来の技術】
近年、撮影技術及びコンピューターグラフィックスに代表される画像形成システムの進歩が著しい。それに伴い、画像のカラーハードコピーに対するニーズが一層高まってきている。
各種のハードコピーシステムの中でも、昇華性染料を記録剤とした熱転写シートに熱転写受像シートを重ね、記録信号に応じてサーマルヘッドで加熱することにより染料を熱転写受像シートに転移させることによって記録像を得る方法は、形成される画像の透明性、中間色の階調再現性及び色再現性に優れているため、銀塩写真に匹敵する画像を得られることから非常に注目されている。
【０００３】
このような昇華転写方式に用いられる熱転写受像シートの１つの用途として、画像が形成される染料受容層を離型紙（或いは離型シート）の表面に剥離可能に形成し、該染料受容層に所望の画像を形成後、該染料受容層を剥離して任意の物品に貼着する用途がある。
図５及び図６は、上記用途に使用されている従来技術の熱転写受像シートの１例を示すもので、図６は図５のＸ−Ｘ拡大断面図である。図５に示す熱転写受像シートは、所定の幅の長尺タイプであり、その両端は巻芯１に巻かれ、プリンタに装着されて矢印方向又はその反対方向に進行し、図示していない昇華型熱転写シートがその表面に重ねられ、該熱転写シートをその背面からサーマルヘッド等により画像状に加熱して、熱転写シートの染料を熱転写受像シートの表面に移行させ、熱転写受像シートの表面に任意の画像２を形成するものである。
【０００４】
上記熱転写受像シートは、図５に示すように任意の形状にハーフカットされており、その断面の詳細を拡大して図６に示す。ハーフカットライン３によって区画された領域に形成された画像２、例えば、顔写真画像は、図６に示すように、ハーフカットライン３に沿ってその粘着剤層４とともに離型紙５から剥離され、剥離された画像形成染料受容層部分Ａは、図７に示すように任意の物品１１、例えば、ノート、手帳、鞄、その他の物品に貼着される。尚、図５における符号１２は検知マークを示す。
【０００５】
以上の如く従来のハーフカット入り熱転写受像シートは、離型紙や離型シート５の離型面に、粘着剤層４と染料受容層の支持体６である発泡ポリエチレンテレフタレート（ＰＥＴ）フイルムやユポの名称で知られている合成紙と、該支持体６上に形成された染料染着性の樹脂層７（染料受容層）から形成されている。
又、本願出願人により、上記の如き熱転写受像シートにおいて、上記支持体として、未発泡の樹脂フイルムと発泡樹脂フイルムとの積層体を使用して画像発色濃度を向上させたものが提案されている。
【０００６】
【発明が解決しようとしている課題】
上記従来技術の如き熱転写受像シートを用いて画像形成する場合には、図５に示す如き熱転写受像シートが、両端が巻き芯１に巻きつけられ、更に画像形成用プリンタ内では、プラテンロールを初めとして幾つかのローラーを経由して熱転写受像シートが搬送され、且つ画像形成部分がサーマルヘッド等により部分的に加熱されて所望の画像形成が為される。かかる画像形成に際して、熱転写受像シートがロール等の部分で湾曲搬送される際、ハーフカットライン３で包囲されている領域の端部がめくれ、該端部からハーフカット領域が剥離し、該剥離領域の裏面には粘着剤層が形成されている結果、プリンタ内における熱転写受像シートの搬送不良の問題が発生し、しばしば画像形成が中断されるという問題が生じている。
【０００７】
このような問題は、粘着剤層の粘着強度を向上させれば解決することができるが、粘着剤層の粘着強度を向上させると、画像形成後のハーフカット領域を剥離する際、剥離困難になったり、剥離時に剥離領域の一部が断裂するという問題が生じる。
従って本発明の目的は、以上の如きハーフカットされた熱転写受像シートに熱転写プリンタにおいて画像形成する際に、ハーフカット領域の剥離がなく、そのうえ画像形成後にはハーフカット領域の剥離が容易である熱転写受像シートを提供することである。
【０００８】
【課題を解決するための手段】
上記目的は以下の本発明によって達成される。即ち、本発明は、少なくとも離型シートと、その離型面に形成した粘着剤層と、該粘着剤層とともに剥離可能な支持体と、その上に形成された染料受容層とからなる熱転写受像シートにおいて、上記離型シートが、表面無処理のポリオレフィン樹脂フイルムからなり、上記離型シートを除く他の積層部分が、ハーフカットラインで任意の形状にハーフカットされており（但しハーフカットラインが不連続である場合及びハーフカットラインが浅い部分と深い部分とからなる場合を除く）、上記剥離可能な支持体が、粘着剤層に接する未発泡の樹脂フイルムと染料受容層に接する発泡樹脂フイルムとの積層体とからなることを特徴とする熱転写受像シートである。尚、染料受容層と支持体との間には必要に応じて中間層（不図示）を設けることができる。  特に本発明では、離型シートを除く他の積層部分が、任意の形状にハーフカットされている熱転写受像シートの場合、更には表面無処理のポリオレフィン樹脂フイルムが、延伸又は無延伸のポリプロピレン樹脂フイルムである場合に最も有効である。
【０００９】
本発明によれば、前記の如き熱転写受像シートにおいて、少なくとも離型シートとして、表面無処理のポリオレフィン樹脂フイルムを使用することによって、熱転写プリンタにおいて画像形成する際に、ハーフカット領域の剥離がなく、そのうえ画像形成後にはハーフカット領域の剥離が容易である熱転写受像シートを提供することができる。
【００１０】
【発明の実施の形態】
次に好ましい実施の形態を挙げて本発明を更に詳しく説明する。
参考例の熱転写受像シートの基本形態は、図１に、その拡大断面図にて示すように、離型シート５と、その離型面に形成した粘着剤層４と、該粘着剤層４とともに剥離可能な支持体６と、その上に形成された染料受容層７とからなり、上記離型シートが、表面無処理のポリオレフィン樹脂フイルムからなる。
【００１１】
参考例の別の実施形態の熱転写受像シートの例は、図２にその断面を図解的に示すように、上記熱転写受像シートにおいて離型シート５を除く他の積層部分が、ハーフカットライン３で任意の形状にハーフカットされている。
参考例の別の実施形態の熱転写受像シートの例は、表面無処理のポリオレフィン樹脂フイルムと粘着剤層とのＪＩＳ  Ｐ８１３９による剥離強度が４０〜９００ｇに調整されている。
【００１２】
参考例の実施形態の熱転写受像シートの例は、表面無処理のポリオレフィン樹脂フイルムが、延伸又は無延伸のポリプロピレン樹脂フイルムである。
参考例の実施形態の熱転写受像シートの例は、図３にその拡大断面図にて示すように、上記熱転写受像シートにおいて、支持体（８＋９＋１０）が、粘着剤層４に接する未発泡の樹脂フイルム８と染料受容層７に接する発泡樹脂フイルム９との積層体とからなる。
【００１３】
本発明の実施形態の熱転写受像シートの例は、図４にその断面を図解的に示すように、上記熱転写受像シートにおいて離型シート５を除く他の積層部分が、ハーフカットライン３で任意の形状にハーフカットされていることを特徴としている。
【００１４】
上記本発明において使用する離型シート５は、表面無処理のポリオレフィン樹脂フイルム、例えば、ポリエチレンフイルム、ポリプロピレンフイルムであり、特に延伸又は無延伸のポリプロピレン樹脂フイルムが好ましい。本発明者の知見によれば、特に延伸又は無延伸のポリプロピレン樹脂フイルムは、その表面に、従来技術の如き離型処理を施すことなく熱転写受像シートを形成した場合に、粘着剤の種類を適当に選択することによって、上記離型シートと粘着剤層とのＪＩＳ  Ｐ８１３９による剥離強度を約４０〜９００ｇ、好ましくは約１００〜７００ｇの範囲に容易に調節することができ、画像形成時にはハーフカット領域の剥離がなく、そのうえ画像形成後には、ハーフカット領域が断裂することなく容易に剥離することができる。上記離型シート５の厚みはを約２０〜１００μｍ、好ましくは約３５〜７５μｍの範囲である。このような延伸若しくは無延伸のポリプロピレン樹脂フイルムとしては、例えば、東洋紡績製のパイレンや東レ製のトレファン等として市場から入手することができる。
【００１５】
上記本発明において使用する粘着剤４は、従来公知の溶剤系及び水系のいずれの粘着剤でよく、離型シートに対する塗工量としては、約８〜３０ｇ／ｍ2（固形分）が一般的であり、粘着力としては、ＪＩＳ  Ｐ８１３９の方法において、５０〜９００ｇの範囲、好ましくは１００〜７５０ｇ／ｍ2の範囲の粘着力を示す粘着剤が好ましい。
以上の如き粘着剤は、前記離型シート６上に粘着剤層４を形成する際に、その剥離強度を前記範囲になるように選択して使用することが好ましい。
【００１６】
本発明において有用な未発泡樹脂フイルム８は、ポリエチレンテレフタレート、ポリエチレン、ポリプロピレン等の未発泡のフイルムであり、従来公知の未発泡樹脂フイルムはいずれも本発明において使用でき、厚みとしては約１０〜５０μｍの範囲が好ましい。フイルム厚が薄すぎると所謂コシがなく、得られる熱転写受像シートにおいてサーマルヘッド等による画像形成時に熱収縮によるカールが発生し、一方、厚すぎるとサーマルヘッド等による画像形成時にヒートセットによるカールが発生し易くなる。好ましい１例としては、例えば、東レ製のルミラーＳ−１０（厚み１２μｍ）が挙げられる。
【００１７】
本発明において有用な発泡樹脂フイルム９としては、発泡ポリプロピレンフイルムや発泡ポリエチレンテレフタレートフイルム等の従来公知の発泡樹脂フイルムが使用でき、特に発泡ポリプロピレンフイルムがそのクッション性の点で好ましい。これらのフイルムの厚みは３０〜６０μｍ程度が好ましい。好ましい例としては、例えば、東洋紡績製のトヨパールＰ４２５５（厚さ３５μｍ）やトヨパールＰ４２５６（厚さ６０μｍ）等が挙げられる。
【００１８】
上記未発泡樹脂フイルム８と発泡樹脂フイルム９との積層方法としては、例えば、ドライラミネーション、ノンソルベント（ホットメルト）ラミネーション、ＥＣラミネーション方法等の公知の積層方法が使用できるが、好ましい方法はドライラミネーション及びノンソルベントラミネーション方法である。ノンソルベントラミネーション方法に好適な接着剤としては、例えば、武田薬品工業製のタケネートＡ−７２０Ｌが挙げられ、ドライラミネーションに好適な接着剤としては、例えば、武田薬品工業製のタケラックＡ９６９／タケネートＡ−５（３／１）等が挙げられる。これらの接着剤の使用量としては固形分で約１〜８ｇ／ｍ2、好ましくは２〜６ｇ／ｍ2の範囲である。
【００１９】
図１及び図２に例示する参考例の熱転写受像シートにおいては、染料受容層の形成は、前記支持体６に予め設けておいてもよいし、支持体６と離型シート５とを積層した後に、支持体である発泡樹脂フイルム６の面に設けてもよい。
又、図３及び図４に例示する熱転写受像シートにおいては、染料受容層の形成は、前記発泡樹脂フイルム９と未発泡樹脂フイルム８とを積層する前の発泡樹脂フイルム９に設けてもよいし、発泡樹脂フイルム９と未発泡樹脂フイルム８とを積層して構成された支持体の発泡樹脂フイルム９の面に設けてもよいし、支持体（８＋９＋１０）と離型紙若しくは離型シート５とを積層した後に、支持体の発泡樹脂フイルム９の面に設けてもよい。又、この支持体は発泡樹脂フイルム、例えば、発泡ポリエチレンテレフタレートフイルムや発泡ポリプロピレンフイルムの単体であってもよい。
【００２０】
上記の染料受容層を形成する材料としては、例えば、ポリプロピレン等のポリオレフィン系樹脂、ポリ塩化ビニル・酢酸ビニル共重合体、エチレン・酢酸ビニル共重合体、ポリ塩化ビニリデン等のハロゲン化ポリマー、ポリ酢酸ビニル、ポリアクリルエステル等のポリエステル系樹脂、ポリスチレン系樹脂、ポリアミド系樹脂、エチレンやプロピン等のオレフィンと他のビニルモノマーとの共重合体系樹脂、アイオノマー、セルロースジアセテート等のセルロース系樹脂、ポリカーボネート等が挙げられ、中でも特に好ましいものはポリエステル系樹脂及び塩化ビニル・酢酸ビニル共重合体及びそれらの混合物である。
【００２１】
画像形成時において、染料層を有する昇華熱転写シートと、熱転写受像シートの染料受容層との融着若しくは印画感度の低下等を防ぐ目的で、上記染料受容層用樹脂に離型剤を混合することができる。混合して使用する好ましい離型剤としては、シリコーンオイル、リン酸エステル系界面活性剤、弗素系界面活性剤等が挙げられるが、中でもシリコーンオイルが望ましい。そのシリコーンオイルとしては、エポキシ変性、ビニル変性、アルキル変性、アミノ変性、カルボキシル変性、アルコール変性、弗素変性、アルキルアラルキルポリエーテル変性、エポキシ・ポリエーテル変性、ポリエーテル変性等の変性シリコーンオイルが望ましい。
【００２２】
離型剤は１種若しくは２種以上のものが使用される。又、この離型剤の添加量は染料受容層形成用樹脂１００重量部に対し、０．５〜３０重量部が好ましい。この添加量の範囲を満たさない場合は、昇華熱転写シートと熱転写受像シートの染料受容層との融着若しくは印画感度の低下等の問題が生じる場合がある。このような離型剤を染料受容層に添加することによって、転写後の染料受容層の表面に離型剤がブリードアウトして離型層が形成される。又、これらの離型剤は、染料受容層形成用樹脂中に添加せず、染料受容層上に別途塗工してもよい。
【００２３】
染料受容層は、発泡樹脂フイルムの表面に、上記の如き樹脂に離型剤等の必要な添加剤を加えたものを適当な有機溶剤に溶解したり、或いは有機溶剤や水に分散した分散体を適当な塗布方法で塗布及び乾燥することによって形成される。
上記染料受容層の形成に際しては、染料受容層の白色度を向上させて転写画像の鮮明度を更に高める目的で、白色顔料や蛍光増白剤等を添加することができる。以上のように形成される染料受容層は任意の厚さでよいが、一般的には１〜５０μｍの厚さである。
【００２４】
又、このような染料受容層は連続被覆であるのが好ましいが、樹脂エマルジョン若しくは水溶性樹脂や樹脂分散液を使用して、不連続の被覆として形成してもよい。更に、プリンタ中における搬送安定化を図るために染料受容層の上には帯電防止剤を塗工してもよい。
更に、染料受容層と反対側の熱転写受像シートの面にはプリンタ中における給紙時のダブルフィードを防ぐために、適当なスリップ層（不図示）を設けることができる。スリップ層としては、ブチラール樹脂、ポリアクリル酸エステル、ポリメタクリル酸エステル、ポリ塩化ビニリデン、ポリエステル、ポリウレタン、ポリカーボネート、ポリ酢酸ビニル等公知の樹脂の単独又はブレンドしたものに、各種の微粒子やシリコーン等の滑剤を添加したものを用いることができる。
【００２５】
本発明の好ましい実施の形態では、上記本発明の熱転写受像シートをハーフカット処理する。ハーフカット装置としては、従来公知のいずれの装置も使用でき、例えば、水平な台座に高さが調整できる所定の形状の線状カッター刃を設け、上下動可能な上型と、ゴム等の弾性体からなる台座とからなる装置が使用され、上記上型と台座との間に前記の熱転写受像シートを挿入し、刃の高さを調整して、上型を上下動させることによって、前記熱転写受像シートに所望の形状のハーフカットラインを形成することができる。勿論、上記装置に代えてシリンダータイプのロータリーカッターを使用してもよい。
【００２６】
以上のように形成された本発明の熱転写受像シートに画像を形成する方法は、従来公知の昇華熱転写方式でよく、例えば、イエロー、シアン及びマゼンタの３色の染料層を面順次に有する熱転写シートを用いて、公知のサーマルヘッド方式のプリンタによって所望のフルカラー画像を本発明の熱転写受像シートの染料受容層に形成し、画像形成された染料受容層を含む層を、粘着剤層とともに離型紙から剥離し、剥離した染料受容層を含む層を任意の物品に貼着することができる。
【００２７】
又、熱転写受像シートが前記のようにハーフカット処理されている場合には、ハーフカット領域内に画像を形成し、図７に示すと同様な方法で画像形成されたハーフカット領域を剥離し、同様に任意の物品１１に貼着することができる。
【００２８】
【実施例】
次に実施例及び比較例を挙げて本発明を更に具体的に説明する。尚、文中部又は％とあるのは重量基準である。
参考例１
先ず、発泡ポリエチレンテレフタレートフイルム（商品名Ｗ−９００、ダイアホイル製、厚み５０μｍ）の一方の表面に下記組成の染料受容層用塗工液を固形分塗工量４．０ｇ／ｍ2の割合で塗工及び乾燥させて染料受容層を形成した。
【００２９】
塗工液組成：
塩化ビニル・酢酸ビニル共重合体（＃１０００Ａ、電気化学工業製）  ４０部
ポリエステル（バイロン６００、東洋紡績製）                      ４０部
塩化ビニル・スチレン・アクリル共重合体（デンカラック＃４００Ａ、電気化
学工業製）                                                      ２０部
ビニル変性シリコーン（Ｘ−６２−１２１２、信越化学工業製）      １０部
触媒（ＣＡＴ−ＰＬＲ−５、信越化学工業製）                        ５部
触媒（ＣＡＴ−ＰＬ−５０Ｔ、信越化学工業製）                      ６部
メチルエチルケトン／トルエン（１／１）                        ４００部
【００３０】
次に上記発泡ポリエチレンテレフタレートフイルムの染料受容層が形成されていない側の表面に、下記組成の粘着剤を固形分塗工量１５ｇ／ｍ2の割合で塗工し、温度７０℃にて１分間の加熱乾燥を行なって粘着剤層を形成した。
粘着剤
アクリル共重合体（ＳＫダイン１３１０Ｌ、綜研化学製）            ４８部
エポキシ樹脂（硬化剤Ｅ−ＡＸ、綜研化学製）                  ０．３６部
酢酸エチル                                                ５１．６４部
【００３１】
別に表面無処理の二軸延伸ポリプロピレンフイルム（商品名パイレンＰ２１５６、東洋紡績製、厚み５０μｍ）の一方の表面に前記の積層体の粘着剤層面を対向させてラミネートした。最後に、前記染料受容層面に帯電防止剤として、第４級アンモニウム塩化合物（松本油脂製薬製、ＴＢ−３４の１／１０００希釈液）を塗布して本発明の熱転写受像シートを形成した。
【００３２】
参考例２
参考例１で得られた熱転写受像シートを、離型性フイルムの厚み部分を残して、図２に示す形状にハーフカット処理して参考例の熱転写受像シートを得た。１画面のサイズは１１０×１１０ｍｍであり、この１画面内には２０×１５ｍｍの小さい区画が図示のように１２個形成されている。
【００３３】
参考例３
参考例１における離型シートとして、表面無処理の無延伸のポリプロピレンフイルム（商品名太閤ＦＣ、ＦＡ、二村化学製、厚み６０μｍ）を使用した以外は参考例１及び参考例２と同様にして参考例のハーフカット熱転写受像シートを得た。
【００３４】
参考例４
参考例１における支持体（発泡ポリエチレンテレフタレート）に代えて、合成紙（商品名ユポＦＰＵ、王子油化製、厚み６０μｍ）を使用した以外は参考例１及び参考例２と同様にして参考例のハーフカット熱転写受像シートを得た。
【００３５】
参考例５
先ず、発泡ポリプロピレンフイルム（Ｍｏｂｉｌ製、ＭＷ８４６、厚み３５μｍ）の一方の表面に参考例１と同様にして同様の染料受容層を形成した。
次に上記発泡ポリプロピレンフイルムの染料受容層を形成してない面に、下記組成の接着剤を固形分塗工量３ｇ／ｍ2の割合で塗工し、その面にＰＥＴフイルム（東レ製、透明ＰＥＴ  Ｔ−６０、厚み２５μｍ）を貼り合せた。
接着剤
ウレタン系樹脂（タケラックＡ−９６９Ｖ、武田薬品製）            ３０部
イソアイアネート硬化剤（タケネートＡ−５、武田薬品製）          １０部
酢酸エチル                                                      ８０部
【００３６】
上記のように貼り合せたＰＥＴフイルムの露出表面に、下記組成の粘着剤を固形分塗工量１５ｇ／ｍ2の割合で塗工し、温度７０℃にて１分間の加熱乾燥を行なって粘着剤層を形成した。
粘着剤
アクリル共重合体（ＳＫダイン１３１０Ｌ、綜研化学製）            ４８部
エポキシ樹脂（硬化剤Ｅ−ＡＸ、綜研化学製）                  ０．３６部
酢酸エチル                                                ５１．６４部
【００３７】
別に表面無処理の二軸延伸ポリプロピレンフイルム（商品名太閤ＦＣ、ＦＡ、二村化学製、厚み６０μｍ）の一方の表面に前記の積層体の粘着剤層面を対向させてラミネートした。最後に、前記染料受容層面に帯電防止剤として、第４級アンモニウム塩化合物（松本油脂製薬製、ＴＢ−３４の１／１０００希釈液）を塗布して参考例の熱転写受像シートを形成した。
【００３８】
実施例１
参考例５で得られた熱転写受像シートを、離型性フイルムの厚み部分を残して、図４に示す形状にハーフカット処理して本発明の熱転写受像シートを得た。１画面のサイズは１１０×１１０ｍｍであり、この１画面内には２０×１５ｍｍの小さい区画が図示のように１２個形成されている。
【００３９】
比較例１
参考例１における離型シートに代えて、ビニル変性シリコーンを塗布して表面を離型処理したＰＥＴフイルム（商品名Ｓ−１０、東レ製、厚み３８μｍ）を使用した以外は参考例１及び参考例２と同様にして比較例のハーフカット熱転写受像シートを得た。
【００４０】
比較例２
参考例５における離型シートに代えて、アミノ変性シリコーンを塗布して表面を離型処理したＰＥＴフイルム（商品名Ｔ−６０、東レ製、厚み５０μｍ）に使用した以外は参考例５及び実施例１と同様にして比較例のハーフカット熱転写受像シートを得た。
【００４１】
イエロー、シアン及びマゼンタの３色の染料層を面順次に有する昇華熱転写シート（大日本印刷製）と前記の本発明及び比較例の熱転写受像シートとを、夫々の染料層と染料受容面とを対向させて重ね合せ、熱転写シートの裏面からヘッド印加電圧１２．０Ｖ、パルス幅１６ｍｓｅｃ．ドット密度６ドット／ｌｉｎｅの条件でサーマルヘッドで記録を行い、熱転写受像シートの染料受容層にフルカラーの顔写真を形成した。得られた各画像の同一部分の黒色部分の反射濃度を測定したところ、下記表１の結果を得た。又、画質を目視にて評価したところ、下記表１の結果を得た。
【００４２】
搬送性：１００枚の熱転写受像シートに連続画像形成した場合のプリンタの停止        回数で判定した。
良好：プリンタ停止２回以下
不良  プリンタ停止２０回以上
画質：目視観察
◎：非常に濃淡に優れ、明瞭であり、迫力がある。
○：濃淡に優れ、明瞭であり、迫力がある。
×：全体に平板状でボケた感じがする。
発色濃度：米国マクベス社製のデンシトメーターＲＤ−９１８による測定値。
粘着強度（剥離強度）：離型シートと粘着剤層との剥離強度をＪＩＳ  Ｐ８１３９により、サンプル幅３５ｍｍの条件で測定した。
【００４３】
【表１】
性能評価
0003695609.tif 000002
【００４４】
【効果】
以上の如き本発明によれば、前記の如き熱転写受像シートにおいて、離型シートとして、表面無処理のポリオレフィン樹脂フイルムを使用することによって、熱転写プリンタにおいて画像形成する際に、ハーフカット領域の剥離がなく、そのうえ画像形成後にはハーフカット領域の剥離が容易である熱転写受像シートを提供することができる。
【図面の簡単な説明】
【図１】  参考例の熱転写受像シートの断面を図解的に説明する図。
【図２】  参考例の熱転写受像シートの断面を図解的に説明する図。
【図３】  参考例の熱転写受像シートの断面を図解的に説明する図。
【図４】  本発明の熱転写受像シートの断面を図解的に説明する図。
【図５】  従来技術のハーフカット熱転写受像シートを図解的に説明する図。
【図６】  図５のＸ−Ｘ拡大断面図。
【図７】  剥離した画像を他物品に貼着した状態を説明する図。
１：巻芯
２：画像
３：ハーフカットライン
４：粘着剤層
５：離型シート
６：支持体（発泡樹脂フイルム）
７：染料受容層
８：未発泡樹脂フイルム
９：発泡樹脂フイルム
１０：接着剤層
１１：物品
１２：検知マーク
【図１】
0003695609.tif 000003
【図２】
0003695609.tif 000004
【図３】
0003695609.tif 000005
【図４】
0003695609.tif 000006
【図５】
0003695609.tif 000007
【図６】
0003695609.tif 000008
【図７】
0003695609.tif 000009